구리 미립자 [ 체적 누적 평균 입경 ( D 50 ) : 2 . 3 ㎛] 를 순수 에 첨가 하 여 , 20 질량 ％ 구리 슬러리 로 하 였 다 . 그 후 , 수소 화 붕소 나트륨 을 구리 미립자 에 대하 여 1 질량 ％ 첨가 하 고 25 ℃ 에서 1 시간 교반 하 였 다 . 그 후 , 온도 20 ℃ 의 물 을 사용 하 여 수세 를 실시 하 고 , 또한 온도 20 ℃ 의 2 - 프로판올 로 세정 하 고 , 물 을 2 - 프로판올 로 치환 시켜 , 20 질량 ％ 구리 슬러리 로 하 였 다 . 여기 에 , 2 - 프로판올 에 스테아르산 을 구리 미립자 의 질량 에 대하 여 1 . 0 질량 ％ 용해 시킨 것 을 첨가 하 였 다 . 그 후 , 분리 를 실시 하 고 건조 시켜 실시 예 구리 분말 No . 7 을 얻 었 다 .